ЗАЩИЩЕННЫЙ ВОССТАНОВЛЕННЫЙ МЕТАЛЛИЧЕСКИЙ КАТАЛИЗАТОР

10
13
1. Способ получения защищенного восстановленного металлического катализатора на носителе, в котором упомянутый нанесенный катализатор находится в форме порошка, при этом способ включает в себя контактирование и смешивание упомянутого нанесенного катализатора с жидкостью в инертной атмосфере таким образом, что по существу поверхность практически всех частиц покрывают жидкостью, и при этом количество жидкости составляет вплоть до пятикратного от количества жидкости, требуемого на основе влагоемкости, и при этом упомянутую жидкость выбирают из группы, состоящей из жидких C-С-алифатических углеводородов, подвергнутой гидрообессериванию тяжелой нафты, уайт-спиритов, тетралина и их сочетаний.
2. Способ по п. 1, в котором количество жидкости составляет от 1 до 5-кратного относительно количества жидкости, требуемой на основе влагоемкости.
3. Способ по п. 1, который дополнительно включает в себя контактирование и смешивание указанного нанесенного катализатора с жидкостью в инертной атмосфере для получения взвеси, а затем уменьшение количества жидкости во взвеси таким образом, что количество жидкости составляет от 1 до 5-кратного относительно количества жидкости, требуемой на основе влагоемкости.
4. Способ по п. 1, в котором количество жидкости составляет от 1,3 до 4,5-кратного относительно количества жидкости, требуемой на основе влагоемкости, предпочтительно, от 1,5 до 3,5-кратного относительно количества жидкости, требуемой на основе влагоемкости.
5. Способ по п. 1, в котором металл нанесенного катализатора выбирают из группы, состоящей из никеля, кобальта, платины, палладия, родия, рутения, меди, молибдена и их сочетаний.
6. Способ по п. 5, в котором упомянутый металл выбирают из никеля и кобальта.
7. Способ по п. 1, в котором твердый носитель катализатора выбирают из группы, состоящей из диоксида кремния, оксида алюминия, алюмосиликата, диоксида титана, диоксида циркония, цеолитов, глинистых материалов и их сочетаний.
8. Паста, содержащая порошок восстановленного нанесенного металлического катализатора, который получен способом по любому из пп. 1-7, и жидкость.
9. Гранула, содержащая порошок восстановленного нанесенного металлического катализатора, который получен способом по любому из пп. 1-7, и жидкость.
10. Способ, в котором порошок защищенного, восстановленного нанесенного металлического катализатора, полученного способом по любому из пп. 1-7, используют в реакции гидрирования.
11. Способ по п. 10, в котором упомянутая реакция гидрирования включает в себя гидрирование ненасыщенных жиров, масел и/или углеводородных смол.
12. Применение порошка защищенного, восстановленного нанесенного металлического катализатора, полученного способом по любому из пп. 1-7, в качестве катализатора реакции Фишера-Тропша.